(57)【特許請求の範囲】
【請求項１】
Ｓｉが０．１質量％〜０．３質量％の溶銑を混銑車に装入してＣａＯを含む精錬剤を用いて溶銑の脱りん処理を行う方法において、
前記脱りん処理の開始から３分〜５分となる第１段階では、溶銑に供給する気体酸素比率（供給している全酸素に対する気体酸素の割合を体積％で示したもの）を０％とし、スラグの塩基度が１．７〜１．９になるまでの第２段階では気体酸素比率を５０〜６３％とし、スラグの塩基度が２．０〜２．３になるまでの第３段階では気体酸素比率を６７〜７８％とし、スラグの塩基度が２．０以上となる第４段階では気体酸素比率を０％とすることを特徴とする混銑車における溶銑の脱りん方法。
【発明の詳細な説明】
【技術分野】
【０００１】
本発明は、例えば、Ｓｉが０．１質量％〜０．３質量％の溶銑を混銑車に装入してＣａＯを含む精錬剤を用いて溶銑の脱りん処理を行う方法に関する。
【背景技術】
【０００２】
従来より、高炉から出銑した溶銑を混銑車（トピードカー）に装入して、混銑車にて溶銑の脱りん処理等を行う様々な技術が開示されている。
特許文献１では、転炉スラグを脱りん成分として利用して混銑車にて溶銑脱りん処理を行うに当たり、全脱りん処理時間の８０％以上にわたり、湯面の上方から溶銑へ酸素含有ガスを吹き付けて２次燃焼させ、フリーボード部の温度を高めるている。
【０００３】
特許文献２では、容器内に入れられる溶銑の量が体積で容器容積の５０％以上１００％未満となる容器において転炉スラグを脱りん成分として利用して溶銑の脱りんをするに際し、前記転炉スラグとして塊状の転炉スラグを用い、この塊状転炉スラグを溶銑の上方から添加している。
【先行技術文献】
【特許文献】
【０００４】
【特許文献１】特開２００１−３２９３０９号公報
【特許文献２】特開２００２−２８５２１９号公報
【発明の概要】
【発明が解決しようとする課題】
【０００５】
さて、混銑車にて行う脱りん処理では、スラグがフォーミングしないように行うことが好ましいが、特許文献１及び特許文献２では、スラグのフォーミングに着目して酸素の吹き付け等の精錬条件を規定したものではなく、これらの技術を用いても、確実にスラグのフォーミングを抑制し且つ混銑車へのスラグの付着も抑制しながら、効率良く脱りんを行うことは困難であった。
【０００６】
そこで、本発明は、上記問題点に鑑み、スラグのフォーミングの抑制と混銑車へのスラグ付着の抑制とをしながら効率良く脱りんを行うことができる混銑車における溶銑の脱りん方法を提供することを目的とする。
【課題を解決するための手段】
【０００７】
前記目的を達成するために、本発明は、次の手段を講じた。
即ち、本発明における課題解決のための技術的手段は、Ｓｉが０．１質量％〜０．３質量％の溶銑を混銑車に装入してＣａＯを含む精錬剤を用いて溶銑の脱りん処理を行う方法において、前記脱りん処理の開始から３分〜５分となる第１段階では、溶銑に供給する気体酸素比率（供給している全酸素に対する気体酸素の割合を体積％で示したもの）を０％とし、スラグの塩基度が１．７〜１．９になるまでの第２段階では気体酸素比率を５０〜６３％とし、スラグの塩基度が２．０〜２．３になるまでの第３段階では気体酸素比率を６７〜７８％とし、スラグの塩基度が２．０以上となる第４段階では気体酸素比率を０％とする点にある。
【発明の効果】
【０００８】
本発明によれば、混銑車にて脱りん処理を行うに際して、スラグのフォーミングの抑制をすることができると共に混銑車へのスラグ付着の抑制もできて、しかも効率良く脱りん処理を行うことができる。
【図面の簡単な説明】
【０００９】
【図１】混銑車による溶銑の脱りん処理を示す図である。
【図２】気体酸素比率を各段階にて変化させる範囲を示す図である。
【図３】スラグの塩基度が１．９までの気体酸素比率とスラグの付着量との関係図である。
【図４】スラグの塩基度が１．９〜２．３における気体酸素比率とスラグの付着量との関係図である。
【図５】スラグの塩基度とスラグの付着量との関係図である。
【図６】実施例３を例示した図である。
【図７】実施例１０を例示した図である。
【図８】比較例２３を例示した図である。
【図９】比較例２６を例示した図である。
【図１０】比較例２９を例示した図である。
【発明を実施するための形態】
【００１０】
以下、本発明の実施の形態を、図面に基づき説明する。
図１は、混銑車による溶銑の脱りん処理を示す図である。
図１に示すように、混銑車１にて溶銑２の脱りん処理を行うには、まず、高炉から出銑した溶銑２を混銑車１の容器３に装入し、混銑車１にて脱りん処理を行うために当該混銑車を脱りんステーションに移動する。そして、脱りんステーションでは、混銑車１の容器３における開口部４に、気体酸素を溶銑２に吹くための吹付けランス５が挿入されると共に、精錬剤等を溶銑２に吹き込むための吹込みランス６が挿入されることになる。
【００１１】
そして、吹付けランス５により溶銑２に向けて気体酸素が吹き付けられると共に、溶銑２に向けて吹込みランス６により精錬剤が吹き込まれることによって溶銑２の脱りん処理が行われる。
以下、本発明の溶銑の脱りん方法について詳しく説明する。
本発明の溶銑の脱りん方法は、混銑車１に装入された溶銑２に対して脱りん処理を行うもの対象としている。また、この脱りん処理では、精錬剤や気体酸素を連続的に供給することにしている。さらに、脱りん処理では、後述するように、第１段階、第２段階、第３段階、第４段階の４つの段階に分けて、徐々に増加する塩基度に応じて気体酸素比率を調整している。
【００１２】
混銑車にて脱りん処理を行う溶銑中の[Ｓｉ]は、０．１質量％〜０．３質量％であり、このことは、例えば、特開２００１−３２９３０９号公報に記載されているように、一般的なことである。
溶銑２に供給する精錬剤は、ＣａＯを含むものである。また、精錬剤は、ＣａＯの他にＯを含んでもよい。ＣａＯ源としては生石灰が用いられ、Ｏ（酸素源）としては酸化鉄が用いられる。
【００１３】
図２に示すように、本発明の脱りん処理においては、精錬剤や気体酸素を供給して脱りん処理を行うものであるが、まず、脱りん処理の開始から３分〜５分となる第１段階では、溶銑に供給する気体酸素比率を０％としている。
ここで、気体酸素比率とは、供給している全酸素に対する気体酸素の割合を示したものであり、具体的には、精錬剤によって供給した固体酸素（酸化鉄中の酸素）と吹付けランス５により供給した気体酸素との合計を全酸素とし、この全酸素に対する気体酸素の割合である。気体酸素比率は、例えば、式（１）により示すことができる。なお、脱りん処理において、ＣａＯ（生石灰）中のＯは、脱りん反応における酸素分として反応に寄与しないため、当該ＣａＯ中の酸素は、固体酸素には含まれない。
【００１４】
【数１】
0005388773.tif 000002
【００１５】
式（１）に示すように、第１段階において気体酸素比率を０％とするということは、当該第１段階において吹付けランス５により気体酸素を吹き込まないことを示している。この第１段階では、スラグを滓化させることが重要であり、スラグを滓化させる初期段階では、特開２００１−３２９３０９公報や特開２００２−２８５２１９公報に開示されているように、気体酸素の吹きつけを行わないことが一般的である。
【００１６】
また、脱りん処理の開始から３分〜５分までの第１段階では、脱りんに寄与するスラグ（脱りんスラグ）が十分に滓化していない状況であり、この時点にて、気体酸素を吹き込んでしまうと、容器３内に残存していしている脱珪スラグによるフォーミングが発生する恐れがある。そのため、この点からも脱りん処理の開始から３分〜５分までの第１段階では気体酸素を吹き込まないようにしている。なお、脱りん処理の開始から３分〜５分までは、スラグが十分に滓化していないため、塩基度を基準として気体酸素を制御することは好ましくなく、例えば、第１段階におけるスラグの塩基度を計算すると、１．１〜１．５程度となっている。
【００１７】
次に、図２に示すように、第１段階の終了後、即ち、脱りん処理を開始してから３分〜５分の経過後に気体酸素を吹き込む場合においては、その後のスラグ（脱りんスラグ）の塩基度（ＣａＯ／ＳｉＯ2）が１．７〜１．９になるまでの第２段階では、気体酸素比率を５０〜６３％としている。図３は、スラグの塩基度が１．９までの気体酸素比率とスラグの付着量との関係をまとめたものである。図３のプロット点は、１０〜１００ｃｈ（チャージ）の結果の平均値である。
【００１８】
図３に示すように、気体酸素比率が５０％未満（０．５未満）のときは脱りん処理において混銑車の上部側であって溶銑処理中のフリボード部８及びスラグライン７に付着するスラグの付着量は多いが、気体酸素比率を５０％以上にすると、混銑車の上部側、即ち、溶銑処理中のフリボード部８及びスラグライン７に付着するスラグの付着量が激減する。つまり、供給する気体酸素を固体酸素と同じか、それよりも多くすることにより、気体酸素の吹きつけによる２次燃焼（ＣＯガスとＯとの反応）が進み、その結果、フリーボード部分の温度を高めることができるため、混銑車へのスラグの付着を減少させることができる。
【００１９】
さて、スラグの塩基度が１．７になるまではスラグの粘度が高い。そのため、酸素供給によりＣＯガスの発生量が多い場合にはスラグの上部（トップスラグ）からＣＯガスの抜けにくく、スラグのフォーミングが発生し易い状況下にある。この状況下で、気体酸素比率を６３％よりも大きくしてしまうと、多くのＣＯガスが発生してしまいスラグのフォーミングが助長される。また、スラグの塩基度が１．９より大きくなる状況下では、上述した気体酸素比率５０〜６３％の範囲では、スラグの付着量が増加するという傾向にある。
【００２０】
このようなことから、スラグの塩基度が１．７〜１．９になるまでの第２段階では、気体酸素比率を５０％以上６３以下％にする必要がある。
次に、図２に示すように、スラグの塩基度が２．０〜２．３になるまでの第３段階では気体酸素比率６７〜７８％としている。図４は、スラグの塩基度が１．９〜２．３における気体酸素比率とスラグの付着量との関係をまとめたものである。図４のプロット点は、１０〜１００ｃｈ（チャージ）の結果の平均値である。
【００２１】
図４に示すように、気体酸素比率が６７％未満（０．６７未満）のときは脱りん処理において混銑車の上部側、即ち、溶銑処理中のフリボード部８及びスラグライン７に付着するスラグの付着量は多いが、気体酸素比率を６７％以上にすると、混銑車の上部側に付着するスラグの付着量が激減する。即ち、気体酸素比率を６７％以上とし、供給する気体酸素を固体酸素よりも大きくすることにより、フリーボード部分の温度を高めることができ、その結果、スラグの付着を減少させることができたと考えられる。
【００２２】
なお、第３段階では、スラグの融点が高くなるためにスラグラインから天井部にかけての混銑車の上部にスラグが付着し易くなる。スラグラインから天井部にかけてのフリーボード部分の温度を上昇させてスラグの付着を抑制するためには、気体酸素比率を上昇させることが必要であるため、第２段階よりも気体酸素比率を上昇させることを前提としている。
【００２３】
気体酸素比率を７８％よりも大きくしてしまうと、気体酸素比率が高いために、多量のＣＯガスが発生してしまいスラグのフォーミングが助長される。
次に、図２に示すように、スラグの塩基度が２．０以上である第４段階では、気体酸素比率を０％としていて、気体酸素の供給を停止している。第３段階は、脱りん処理において末期であり、この段階においては溶銑中の[Ｐ]を一挙に下げる必要がある。脱りん処理の末期に気体酸素を供給すると溶銑の温度が上昇し、脱りん処理の効率が低下する。また、スラグの塩基度が２．０未満の段階で気体酸素比率を０％にすると、溶銑中の脱りんの除去に必要な石灰が不足し、脱りん効率が低下して、所望の脱りん濃度を達成することができない。
【００２４】
スラグの塩基度が２．３より大きくなった後に気体酸素比率を０％にする（第３段階から第４段階に移行する）と、脱りん処理後のスラグの塩基度が２．５以上になる可能性がある。
図５に示すように、脱りん処理後のスラグの塩基度が２．５以上になるとスラグの融点が高くなるため、混銑車内、特にスラグライン７から天井にかけてのスリーボード部８におけるスラグの付着量が増加する傾向にあることから、脱りん処理後のスラグの塩基度が２．５以上にならないように、スラグの塩基度が２．３になるまでに脱りん処理の末期に移行する必要がある。なお、図５のプロット点は、１０〜１００ｃｈ（チャージ）の結果の平均値である。
【００２５】
上述したように、本発明によれば、スラグの塩基度に応じて気体酸素比率を変化させることによって、混銑車へのスラグの付着量を抑制すると共に、スラグのフォーミングを抑制しつつ脱りん効率を向上させている。
表１は、実施条件をまとめたものであり、表２は、表１に示した精錬剤をまとめたものである。後述するように、表３は本発明の溶銑の脱りん方法にて脱りん処理を行った実施例を示し、表４は、本発明の溶銑２の脱りん方法とは異なる方法にて脱りん処理を行った比較例をまとめたものである。
【００２６】
まず、実施例及び比較例における実施条件について説明する。
【００２７】
【表１】
0005388773.tif 000003
【００２８】
表１に示すように、精錬剤は、精錬剤Ａ、精錬剤Ｂ、精錬剤Ｃの３種類とし、表１に示す供給剤の供給速度は、精錬剤Ａ、精錬剤Ｂ、精錬剤Ｃ及び気体酸素を溶銑２に供給した場合の値である。精錬剤Ａ、精錬剤Ｂ、精錬剤Ｃの各種成分は、表２に示すものである。なお、３種類の精錬剤を使用しているが、これに限定されない。
【００２９】
【表２】
0005388773.tif 000004
【００３０】
表２に示す各精錬剤中に含有するＯ2量（酸素の量）は、式（２）により求めた。その他は、脱りんに寄与しない成分である。
【００３１】
【数２】
0005388773.tif 000005
【００３２】
実施例及び比較例における塩基度（計算塩基度Ｃ／Ｓ）は、当業者常法通りに、例えば、式（３）より求めた。また、塩基度を求めるに際しての処理中溶銑[Ｓｉ]は、当業者常法通りに、例えば、式（４）により求めた。
【００３３】
【数３】
0005388773.tif 000006
【００３４】
脱珪酸素効率は、「鉄と鋼、vol.15(1983),1738-1445，混銑車脱珪の処理前Ｓｉ濃度と脱珪酸素効率の関係、野見山寛、市川浩、丸川雄浄、姉崎正治、植木弘三満」のfig６の中心値を使用して式（５）により求めた。
スラグのフォーミングの有無は、脱りんスラグがフォーミングして、当該スラグが混銑車の開口部４から外部へと流出すれば、フォーミング有り（有、「×」）とし、スラグが開口部４から外部へ流出しなげれば、フォーミング無し（無、「○」）とした。なお、混銑車を用いた脱りん処理では、スラグを保持できるフリーボード部分が溶銑１トン当たり０．１３ｍ3程度（最大でも０．２ｍ3）しか確保できないため、一端、大きなフォーミングが発生すると、スラグは外部へ流出してしまうことから、上述したように、スラグの流出の有無によりフォーミングの発生の有無を判断しても問題がない。また、スラグのフォーミングについては、例えば、「鉄と鋼、vol.78 No2 (1992),p200-208,原茂太、萩野和巳著」に記載されている。
【００３５】
スラグの付着量については、脱りん処理前と脱りん処理後の混銑車の空の重量（鉄皮＋耐火物＋付着物の総重量）をロードセルにて測定し、重量の増加量をスラグの付着量とした。混銑車の空の重量の測定は、脱りん処理後に溶銑を取鍋（溶銑鍋）に排出後、混銑車内に残ったスラグを排出した後に行った。脱りん処理前後において混銑車の重量の増減が無い場合には、スラグ付着無しとし、スラグの付着量が１．５ｔｏｎ／ｃｈ以下の場合を「小」とし、スラグの付着量が３．０ｔｏｎ／ｃｈよりも大きい場合を「大」とした。混銑車へのスラグ付着は主に溶銑処理中の溶銑より上部のスラグよりも上部側にて発生する。特に、１チャージ当たりのスラグの付着量が３．０ｔｏｎを超えて大きくなると、上部側に付着したスラグによって混銑車のバランスが不安定になったり、溶銑の積載量（装入量）が大幅に低下することにより生産性が低下する場合がある。  脱りん効率は、脱りん処理前のりん濃度[Pi質量％]と、脱りん処理後のりん濃度[Pf質量％]との比（Pi/Pf）を、脱りん処理にて使用した酸素量（固体酸素分も気体酸素に換算）で割った値であり、式（６）で表すことができる。
【００３６】
【数４】
0005388773.tif 000007
【００３７】
なお、脱りん効率を求めるにあたっては、溶銑中のＳｉの酸化に用いられる酸素（脱珪酸素分）は除外することが一般的であるため、脱珪酸素分は除外した。
脱りん効率の評価については、式（６）による値が０．１以上０．１２未満では、通常レベルであり、脱りん効率の値が０．１２以上であれば良好「○」とした。脱りん効率が高ければ高いほど、脱りん剤（精錬剤）の使用量を低減できると共に、比較的処理時間も短くすることができる。特に、脱りん効率が０．１２以上になると、脱りん処理の処理時間が大幅に短くできると共に精錬剤の使用量の低減を実現できるのに加え、同じ処理時間であっても[Ｐ]を十分に下げる効果があり、実操業においては非常に好ましい。脱りん効率が０．１未満であるときは、脱りん処理に大量の精錬剤と処理時間が必要であるため、実操業では好ましくない。
【００３８】
【表３】
0005388773.tif 000008
【００３９】
【表４】
0005388773.tif 000009
【００４０】
図６は、実施例３を例示したものである。図６及び表３に示すように、実施例１では、まず、溶銑２の脱りん処理を開始してから３分になるまでの第１段階では、気体酸素比率を０％としている。そして、処理時間が３分を経過した後は、気体酸素比率を５８％に上昇させて第２段階に移行（第１段階から第２段階に切り替わる）し、この第２段階では、気体酸素比率を５８％の一定にしている。さらに、実施例３では、スラグの塩基度が１．８になった時点で気体酸素比率を７０％に上げて第３段階に移行（第２段階から第３段階に切り替わる）し、スラグの塩基度が２．２になった時点で気体酸素比率を再び０％にして第４段階に移行（第３段階から第４段階に切り替わる）している。この第３段階及び第４段階においても、一度上昇又は下降させた気体酸素比率は一定としている。
【００４１】
図７は、実施例１０を例示したものである。図７及び表３に示すように、実施例１１では、まず、溶銑２の脱りん処理を開始してから４分になるまでの第１段階では、気体酸素比率を０％としている。そして、処理時間が４分を経過した後は、気体酸素比率を５５％に上昇させて第２段階に移行し、スラグの塩基度が１．８になった時点で気体酸素比率を６８％に上げて第３段階に移行し、スラグの塩基度が２．０になった時点で気体酸素比率を再び０％にして第４段階に移行している。
【００４２】
他の実施例においても、脱りん処理の開始から３分〜５分間となる第１段階では、溶銑に供給する気体酸素比率を０％とし、第１段階が終了してからスラグの塩基度が１．７〜１．９になるまでの第２段階では気体酸素比率を５０〜６３％とし、第２段階が終了してからスラグの塩基度が２．０〜２．３になるまでの第３段階では気体酸素比率を６７〜７８％とし、第３段階終了後は気体酸素比率を０％としている。
【００４３】
以上、実施例１〜実施例１５では、どの段階においてもスラグのフォーミングは発生することがなく、また、スラグの付着量についても少ない（スラグ付着「小」又は「無」）状況であった（結果の欄参照）。これに加え、脱りん効率Ｗの値も１．２以上であり、効率良く脱りん処理を行うことができた（結果の欄参照）。
図８は、比較例２３を例示したものである。図８及び表４に示すように、比較例２３では、スラグの塩基度が１．９となる第２段階での気体酸素比率を６３％より大きい６７％にしている。気体酸素比率が大きすぎるために、脱りん処理途中にてフォーミングが発生して処理を一時的に中断しなければならない状況となった。なお、表４及び図８等に示す処理時間は、スラグのフォーミングにより処理を中断した時間は除いた値としている。
【００４４】
図９は、比較例２６を例示したものである。図９及び表４に示すように、比較例２６では、スラグの塩基度が１．９となる段階での気体酸素比率を８６％にしている。気体酸素比率が大きすぎるために、脱りん処理途中にてフォーミングが発生して処理を一時的に中断しなければならない状況となった。
図１０は、比較例２９を例示したものである。図１０及び表４に示すように、比較例２９では、スラグの塩基度が２．０〜２．３となる第４段階での気体酸素比率を０％にせず、気体酸素を吹き込んだ。そのため、比較例２９では、気体酸素を吹き込んだために、溶銑の温度が上昇し、脱りん処理の効率が低下し、脱りん効率が悪化するものとなった。
【００４５】
比較例１６〜比較例３５に示すように、各段階にて、気体酸素比率や塩基度等が本発明の条件のいずれか１つでも外れた場合、スラグのフォーミング、スラグ付着量の増加（スラグ付着「大」）、脱りん効率の低下（Ｗ＝１．２未満）が見受けられた。
なお、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００４６】
１  混銑車
２  溶銑
３  容器
４  開口部
５  吹付けランス
６  吹込みランス
【図１】
0005388773.tif 000010
【図３】
0005388773.tif 000011
【図４】
0005388773.tif 000012
【図５】
0005388773.tif 000013
【図６】
0005388773.tif 000014
【図７】
0005388773.tif 000015
【図８】
0005388773.tif 000016
【図９】
0005388773.tif 000017
【図１０】
0005388773.tif 000018
【図２】
0005388773.tif 000019